(57)【要約】【課題】蛍光を発するようにその骨格内に炭素を導入したシリカゲル中に蓄光性セラミック粉末を分散させ新しい蓄光材を得ること。同時にLED等の照明の点光源性を改善して面光源化し、人に優しい光源にするとともに、省エネルギー的で且つ防災上有用な光源を得ること。【解決手段】その骨格内に炭素を導入したシリカゲル中に蓄光性セラミック粉末を分散させて得た蛍光を発する蓄光性シリカゲルを複数個のLEDからなるエッジライトの導光板の裏面に配置し、LED等から発する光を前記蓄光性樹脂ペレットに入射させ、かつLED等の発する光を前記ペレット表面で乱反射させるように配置する。蓄光材の残光効果によりLED等の点灯時間を短縮できるので省エネルギーにもなる。【選択図】図１
2009235135.tif 000002
【特許請求の範囲】
【請求項１】
アルコール性シリカゾルをゲル化したゲル粘性体中に、
その構造式がSrAl２O４：Eu,Dy、又はその構造式がSr４Al１４O２５：Eu,Dyで示された蓄光性セラミック粉末、
またはその構造式がSrO.aAl2O3bSiO2：cＬ,fX
（Lは鉱物剤で、ハロゲン化アルカリ及び／又はハロゲン化アンモニウム塩及び／又はリン酸アンモニウム、XはEu又はDy、a,b,c,fは定数）
で示された蓄光性セラミック粉末を乾燥シリカゲルの体積に対して１から15Vol％だけ加えて分散させ、アルコール性シリカゾルをゲル化したゲル粘性体を加熱する時、
2価のEuが酸化されて３価のEuにならない範囲以下の温度でゲルを加熱してゲルを収縮させ且つアルコール成分と水分を蒸散させて乾燥シリカゲルとすることを特徴とする、シリカゲル粒子の中に前記蓄光性セラミックが１から15Vol％だけ分散した蓄光性シリカゲル蓄光体。
【請求項２】
水性シリカゾルをゲル化させたゲル粘性体中に、
その構造式がSr2MgSi2O7：Eu,Dyからなる蓄光性セラミック粉末又は
その構造式がSr４Al１４O２５：Eu,Dyからなる蓄光性セラミック粉末又は
その構造式が
ｍ（Sr1-a・Aa）O・n（Mg1-b・Jb）O・２（Si1-c・GeC）O２：Euｘ,Lnｙ
（AはCa又はBa,  JはBe又はZn又はCd、LnはDy又はLa、a,b,c,m,n,x,yは定数）で示された蓄光性セラミック粉末、またはその構造式が
（M・Eu）Al２O4・（M・Eu）O・ｎ（Al1-a-b・Bｂ・Qa）２・O４
（MはSr、Ca又はMg,  QはDy、a,bは定数）で示された蓄光性セラミック粉末を乾燥シリカゲルの体積に対して１から15Vol％だけ加えて分散させ、水性シリカゾルをゲル化させたゲル粘性体を加熱する時、2価のEuが酸化されて３価のEuにならない範囲以下の温度でゲルを加熱してゲルを収縮させ且つ水分を蒸散させて乾燥シリカゲルとすることを特徴とする、シリカゲル粒子の中に前記蓄光性セラミックが１から15Vol％だけ分散した蓄光性シリカゲル蓄光体。
【請求項３】
請求項１から請求項２において、2価のEuが酸化されて３価のEuにならない範囲以下の温度でゲル粘性体を加熱するとき、空気中で加熱する場合は４００℃以下の温度で加熱することを特徴とする蓄光性シリカゲル蓄光体。
【請求項４】
請求項１から請求項２において、2価のEuが酸化されて３価のEuにならない範囲以下の温度でゲル粘性体を加熱するとき、窒素中で加熱する場合は８００℃以下の温度で加熱することを特徴とする蓄光性シリカゲル蓄光体。
【請求項５】
請求項１から請求項２において、2価のEuが酸化されて３価のEuにならない範囲以下の温度でゲル粘性体を加熱するとき、シリカゾルに加えたアルコールの水素分が残留する温度以下で加熱することにより、収縮したシリカゲル中に水素を残留させ、残留した水素の還元力により２価のEuが３価に酸化されないようにしたことを特徴とする蓄光性シリカゲル蓄光体。
【請求項６】
請求項１から請求項５において、シリカゲル内部に蓄光性セラミックが分散した前記蓄光性シリカゲル粒子を用いて造った、
(a)
前記蓄光性シリカゲル粒子をシート状に並べ、且つ蓄光性シリカゲル粒子の間を透明樹脂バインダで連結したシート状蓄光体、または
(b)
前記蓄光性シリカゲル粒子を直方体状の透明容器に充填したブロック状蓄光体、または
(c) 
前記蓄光性シリカゲル粒子を直方体状の透明容器に充填し、且つ蓄光性シリカゲル粒子の間を透明樹脂バインダで連結したブロック状蓄光体、または
(d)
放物面鏡または凹面鏡の鏡面上に前記蓄光性シリカゲル粒子を並べ、且つ蓄光性シリカゲル粒子の間を透明樹脂バインダで連結した放物面鏡または凹面鏡面状の蓄光体、または
(e) 
(a)から(d)に示した前記蓄光性シリカゲル粒子に透明樹脂片または透明セラミック片または透明樹脂ビーズまたは透明セラミックビーズを混入した蓄光体、
のうちいずれかの構造持つことを特徴とする蓄光体。
【請求項７】
請求項１または請求項２に示した構造式の蓄光性セラミック粉末とアクリルやポリカーボネート等の樹脂ペレットを押し出し機を用いて混練し、１から１５Vol%の蓄光材粉末を分散させた蓄光性樹脂ペレットを造り、出来た蓄光性樹脂ペレットの一辺が０．５ｍｍ以上６ｍｍ以下の直方体状の蓄光性樹脂ペレットまたは長短径が０．５ｍｍ以上６ｍｍ以下で、高さが０．５ｍｍ以上６ｍｍ以下の楕円円柱状の蓄光性樹脂ペレットを用いて造った、
(a)前記蓄光性樹脂ペレットをシート状に並べ、且つ蓄光性樹脂ペレットの間を透明樹脂バインダで連結したシート状蓄光体、または
(b) 前記蓄光性樹脂ペレットをシート状に並べ、加温し蓄光性樹脂ペレット同士を熱融着させたシート状蓄光体、または
(c)前記蓄光性樹脂ペレットを直方体状の透明容器に充填したブロック状蓄光体、または
(d)前記蓄光性樹脂ペレットを直方体状の透明容器に充填し、且つ蓄光性樹脂ペレットの間を透明樹脂バインダで連結したブロック状蓄光体、または
(e)放物面鏡または凹面鏡の鏡面上に前記蓄光性樹脂ペレットを並べ、且つ蓄光性樹脂ペレットの間を透明樹脂バインダで連結した放物面鏡または凹面鏡面状の蓄光体、または
(f) 放物面鏡または凹面鏡の鏡面上に前記蓄光性樹脂ペレットを並べ、加温して蓄光性樹脂ペレット同士を熱融着させた放物面鏡または凹面鏡面状の蓄光体、
(g)  (a)から(ｆ)に示した前記蓄光性樹脂ペレットに透明樹脂片または透明セラミック片または透明樹脂ビーズまたは透明セラミックビーズを混入した蓄光体、
のうちいずれかの構造を持つことを特徴とする蓄光体。
【請求項８】
請求項１から請求項５に述べられた方法で造ったことを特徴とする、内部に蓄光性セラミックが分散した蓄光性シリカゲル粒子または前記蓄光性シリカゲル粒子を分散した蓄光塗料、またはシート状蓄光体またはブロック状蓄光体及び前記蓄光体を製造する製造方法。
【請求項９】
請求項７に述べられた方法で造ったことを特徴とする、内部に蓄光性セラミックが分散した蓄光性樹脂ペレット、及び蓄光性樹脂ペレットを分散させた蓄光塗料、またはシート状蓄光体またはブロック状蓄光体及び前記蓄光体を製造する製造方法。
【請求項１０】
請求項１から請求項７において、
(a)
透明樹脂板の裏面に反射ドットを印刷したエッジライト用導光板または、
(b)
透明樹脂板の裏面に反射用溝を設けたエッジライト用導光板または、
(c) 
透明樹脂板の内部に反射用の微粒子を分散したエッジライト用導光板または、
(d)
エッジライト光源から遠ざかるほどその厚みが薄くなるエッジライト用導光板、
の内いずれかのエッジライト用導光板を用い、前記エッジライト用導光板の裏面の少なくとも一部に、請求項１から請求項７に示した蓄光体層を配置し、前記エッジライト用導光板、前記蓄光体層の順で二層を積層構造としたことを特徴とし、かつエッジライトからの光がエッジライト用導光板の内部で反射してエッジライト用導光板の表面に放射され、他方反射した光の一部はエッジライト用導光板の裏面に配置した蓄光体層に入射し、前記蓄光体層の蓄光体を励起して光エネルギーの一部を蓄光し、蓄光された光の一部は前記エッジライト用導光板の表面及び裏面に放射されることを特徴とする請求項１から請求項７に示した蓄光体層を用いたエッジライト。
【請求項１１】
請求項１から請求項７において、
(a)透明樹脂板の裏面に反射ドットを印刷したエッジライト用導光板または、
(b)透明樹脂板の裏面に反射用溝を設けたエッジライト用導光板または、
(c)透明樹脂板の内部に反射用の微粒子を分散したエッジライト用導光板または(d)エッジライト光源から遠ざかるほどその厚みが薄くなるエッジライト用導光板、の内いずれかのエッジライト用導光板を用い、前記エッジライト用導光板の裏面の少なくとも一部に、請求項１から請求項７に示した蓄光体層を配置し、かつ前記蓄光体層の背面には反射板を設け、前記エッジライト用導光板、前記蓄光体層、前記反射板の順で三層を積層構造としたことを特徴とし、かつエッジライトからの光がエッジライト用導光板の内部で反射してエッジライト用導光板の表面に放射され、他方反射した光の一部はエッジライト用導光板の裏面に配置した蓄光体層に入射し、前記蓄光体層の蓄光体を励起して光エネルギーの一部を蓄光し、蓄光された光の一部は前記エッジライト用導光板の表面に放射され、蓄光された光の他の一部は前記蓄光体層の裏面に配置した反射板により回帰反射されてエッジライト用導光板の表面に向けて放射されることを特徴とする請求項１から請求項７に示した蓄光体層を用いたエッジライト。
【請求項１２】
請求項１または請求項２において、前記蓄光性シリカゲルはシリカゲルのネットワーク中に炭素化合物がシリカゲル骨格の珪素原子（Ｓｉ）を同型置換する形で閉じこめられていることを特徴とする蓄光体。
【請求項１３】
V字形またはコの字型または半円または半楕円型の断面をもつ金属またはガラスレールを用いて、レールの開口部に請求項１、請求項２に示す蓄光性シリカゲル粒子を充填し、蓄光性シリカゲル粒子同士を透明樹脂バインダを用いて連結したことを特徴とする蓄光体。
【請求項１４】
V字形またはコの字型または半円または半楕円型の断面をもつ金属またはガラスレールを用いて、レールの開口部に請求項７に示す蓄光性樹脂ペレットを充填し、蓄光性樹脂ペレット同士を透明樹脂バインダを用いて連結するか、または蓄光性樹脂ペレットを加熱し、蓄光性樹脂ペレット同士を熱融着したことを特徴とする蓄光体。
【発明の詳細な説明】
【技術分野】
【０００１】
本発明は、蛍光を発する新蓄光体及びそれを用いた照明器具に関するものである。
【背景技術】
【０００２】
従来の蓄光材料は特許３５８５９９４にその構造式がSrAl２O４：Eu,Dyで示された蓄光性セラミック粉末、またはその構造式がSr４Al１４O２５：Eu,Dyで示された蓄光性セラミック粉末、または特許第３８５６３１２にその構造式がMO.aAl2O3bSiO2cＬ：fXで示された蓄光性セラミック粉末や、Sr2MgSi2O7：Eu,Dyからなる蓄光性セラミック粉末または
特許３２５７９４２または特許３２５７９４７にその構造式が
ｍ（Sr1-a・Aa）O・n（Mg1-b・Jb）O・２（Si1-c・GeC）O２：Euｘ、Lnｙで示された蓄光性セラミック粉末または特許３６０６３０２にその構造式が
（M・Eu）Al２O4・（M・Eu）O・ｎ（Al1-a-b・Bｂ・Qa）２・O４  で示された蓄光性セラミック粉末にアクリルやポリカーボネート等の樹脂ペレットを加えて押し出し機を用いて混練し、２ｍｍφ程度のひも状に押し出し、裁断して長さ２ｍｍで径２ｍｍφ程度の蓄光性樹脂ペレットとし、前記蓄光性樹脂ペレットの中に蓄光性セラミック粉末が１から１５Vol%程度分散した蓄光性樹脂ペレットを造り、その蓄光性樹脂ペレットを射出成型機に供給し、射出成型した板などの成型物を得ていた。
【０００３】
しかし前記蓄光性セラミック粉末はアルミナに近い硬度を持つ硬い粒子であるため、射出成型機の磨耗が激しく、チタン等の高価な金属を用いて射出成型機の主要部分を造らねばならない為、出来た成型物は極めて高価であるという欠点があった。
また射出成型機の磨耗粉が混入することは避けられず、その為出来た蓄光体はわずかに黒ずんだ色調となることが避けられないという欠点があった。
しかし市場ではより明るい色調の蓄光体が求められているのである。
また従来の方法で射出成型機を用いて造った蓄光板の厚さを０．６ｍｍから４ｍｍ程度まで厚くしていったとき、厚さの増加に伴いその残光輝度も増加するが、４ｍｍ以上の厚さ以上に厚さを増加しても、その残光輝度を増加させることは出来なかった。これは蓄光性セラミック粉末が蓄光板の中に３．２Vol%（即ち９．１ｗｔ％）だけ分散した蓄光板のデータである。蓄光板の厚さが４ｍｍ以上になると外部から照射した励起光が４ｍｍより深く侵入せず、その為４ｍｍ以上の厚さ以上に厚さを増加しても、その残光輝度を増加させることは出来なかった。
【０００４】
本発明はこの欠点を改善する手段を提供するものである。即ち４ｍｍ以上厚くても残光輝度が厚さの増加と共に増大する蓄光体を提供する。
また射出成型機を用いずに成型でき、且つ射出成型機の磨耗粉の混入が無いため黒ずまず、高品質で安価な蓄光体を提供することを目的とする。
【発明の開示】
【発明が解決しようとする課題】
【０００５】
解決しようとする第一の問題点は、従来の蓄光体が射出成型機を用いて成型された成型体である為、出来た蓄光体はわずかに黒ずんだ色調となることが避けられないという欠点を解決する必要がある。
解決しようとする第二の問題点は、射出成型機を用いて造った蓄光板の厚さを０．６ｍｍから４ｍｍ程度まで厚くしていったとき、厚さの増加に伴いその残光輝度も増加するが、４ｍｍ以上の厚さ以上に厚さを増加しても、その残光輝度を増加させることは出来ないという欠点である。
【０００６】
解決しようとする第三の問題点は、従来の蓄光性セラミック粉末の性能を最大限に引き出すためアクリルやポリカーボネート等の透明度の高い高価な透明樹脂を用いているため高価になりすぎることである。
【０００７】
それでも従来の蓄光性セラミック粉末をアクリルやポリカーボネート樹脂と押し出し機を用いて混練して出来た蓄光性樹脂ペレットは射出成型用の中間原料として大量に造られており、蓄光性樹脂ペレット自体の価格も比較的安価なので中間原料としての蓄光性樹脂ペレットをそのまま蓄光体として用い、射出成型をしない蓄光体が出来るならば、それは比較的安価なので、蓄光性樹脂ペレットを用いて安価で良い蓄光体を造る手段を見出すことが第三の問題点を解決するための一つの課題である。
【０００８】
またアクリルやポリカーボネート等の高価な透明樹脂を用いずに安価な透明セラミックを用いてアクリルやポリカーボネート等の代替とする手段を見出すことも、第三の問題点を解決するためのもう一つの課題である。
【課題を解決するための手段】
【０００９】
本発明は上記第一の問題点を解決するために、まず例えばテトラ・エトキシシランのようなシリコンのアルコキシド溶液を加水分解しゲル化するゲル化触媒、例えば塩酸のようなゲル化触媒を用いるかあるいは加熱してシリコンのアルコキシド溶液のゲル化を開始させ、ゲル化が始まったゲル粘性体の中に蓄光性セラミック粉末を乾燥シリカゲルの体積に対して１から15Vol％だけ加えて混練機を用いて混練して分散させ、シリコンのアルコキシドの加水分解反応をさらに進行させ、縮重合させてゲル化し、出来たシリカゲルを焼成して粉砕し蓄光性シリカゲルとするゾルゲル法を用いる。
【００１０】
即ちアルコール性シリカゾルをゲル化したゲル粘性体中に、
特許３５８５９９４にその構造式がSrAl２O４：Eu,Dyで示される蓄光性セラミック粉末、又はその構造式がSr４Al１４O２５：Eu,Dyで示された蓄光性セラミック粉末、または特許第３８５６３１２に
その構造式がSrO.aAl2O3bSiO2：cＬ,fX
（Lは鉱物剤で、ハロゲン化アルカリ及び／又はハロゲン化アンモニウム塩及び／又はリン酸アンモニウム、XはEu又はDy、a,b,c,fは定数）で示された蓄光性セラミック粉末を乾燥シリカゲルの体積に対して１から15Vol％だけ加えて分散させ、アルコール性シリカゾルをゲル化したゲル粘性体を加熱する時、
2価のEuが酸化されて３価のEuにならない範囲以下の温度でゲルを加熱してゲルを収縮させ且つアルコール成分と水分を蒸散させて乾燥シリカゲルとすることを特徴とする、シリカゲル粒子の中に前記蓄光性セラミックが１から15Vol％だけ分散した蓄光性シリカゲル蓄光体を得る事ができる。
【００１１】
また水性シリカゾルをゲル化させたゲル粘性体中に、耐水性の大きい蓄光性セラミックス即ち、その構造式がSr2MgSi2O7：Eu,Dyからなる蓄光性セラミック粉末またはその構造式がSr４Al１４O２５：Eu,Dyで示された蓄光性セラミック粉末、又は特許３２５７９４２または特許３２５７９４７にその構造式が
ｍ（Sr1-a・Aa）O・n（Mg1-b・Jb）O・２（Si1-c・GeC）O２：Euｘ,Lnｙ
（AはCa又はBa,  JはBe又はZn又はCd、LnはDy又はLa、a,b,c,m,n,x,yは定数）で示された蓄光性セラミック粉末、または特許３６０６３０２にその構造式が
（M・Eu）Al２O4・（M・Eu）O・ｎ（Al1-a-b・Bｂ・Qa）２・O４
（MはSr、Ca又はMg,  QはDy、a,bは定数）で示された蓄光性セラミック粉末、を乾燥シリカゲルの体積に対して１から15Vol％だけ加えて分散させ、水性シリカゾルをゲル化させたゲル粘性体を加熱する時、2価のEuが酸化されて３価のEuにならない範囲以下の温度でゲルを加熱してゲルを収縮させ且つ水分を蒸散させて乾燥シリカゲルとすることを特徴とする、シリカゲル粒子の中に前記蓄光性セラミックが１から15Vol％だけ分散した蓄光性シリカゲル蓄光体を得ることが出来る。
【００１２】
またアルコール性シリカゾルまたは水性シリカゾルを用いる場合、2価のEuが酸化されて３価のEuにならない範囲以下の温度でゲル粘性体を加熱するとき、空気中で加熱する場合は４００℃以下の温度で加熱する。
また窒素中で加熱する場合は８００℃以下の温度で加熱する。
【００１３】
シリカゲルの分子式はＳｉＯ２・ｎＨ２Ｏである。
上記はケイ酸末端が Ｓｉと酸素の二重結合であるが、
ケイ酸末端が Ｓｉ（ＯＨ）２となるように処理されているものでも良い。
また逆相クロマト用に用いるシリカゲルと同様の手法で、疎水性基を用いて化学修飾したシリカゲルであっても良い。
【００１４】
また2価のEuが酸化されて３価のEuにならない範囲以下の温度でゲル粘性体を加熱するとき、水性シリカゾルまたはアルコール性シリカゾルに加えたアルコールの水素分が残留する温度以下で加熱することにより、収縮したシリカゲル中に水素を残留させ、残留した水素の還元力により２価のEuが３価に酸化されないようにしたことを特徴とする蓄光体を得ることもできる。
【００１５】
このようにシリカゲルの中に蓄光性セラミック粉末を分散させた蓄光性シリカゲルは、樹脂の中に分散させた蓄光性樹脂ペレットに比べ耐熱性が優れているので温度の高いハロゲンランプやキセノンランプのような光源の発光面に近いところで用いる蓄光体としても好適である。蓄光性セラミック粉末そのものは無機材料でありそれ自体の耐熱性は大きいし、シリカゲルの耐熱性も大きい。
【００１６】
本発明の上記第一の問題点を解決する第二の方法として、まず例えば水性シリカゾルのようなシリカのゾル溶液のPHを変えるゲル化触媒、例えばアンモニアのような塩基触媒を用いてゲル化を開始させ、ゲル化が始まったゲル粘性体の中に蓄光性セラミック粉末を乾燥シリカゲルの体積に対して１から15Vol％だけ加えて混練機を用いて混練して分散させ、ゲル化をさらに進行させ出来たシリカゲルを焼成して粉砕し蓄光性シリカゲルとするゾルゲル法を用いる。
蓄光材粉末に平均粒子径３μのような、より細かい粒子を用いることもできるが蓄光性能が低下した。また平均粒子径１００μのような大きな粒子径のものを用いると、より蓄光性能は増大する。これをシリカゲル粘性体中に混練するので大きな粒子径の蓄光性セラミック粉末を用いても混練中に蓄光性セラミック粉末は沈降せず混練により良く分散性できた。
【００１７】
また本発明の上記第一の問題点を解決する第三の方法として、アクリルやポリカーボネートの樹脂ペレットに平均粒子径１００μの蓄光性セラミック粉末を１から１５Vol％だけ混合し、公知の押出機を用いて樹脂ペレットと蓄光材粉末をほぼ均一に混練し、約４ｍｍのダイス孔から押し出して紐状の樹脂とし、ペレタイザーを用いて紐状の樹脂を切断して長径が３．４ｍｍ、短径が２．７ｍｍ、高さが３．８ｍｍの楕円円柱状の蓄光性樹脂ペレットを造った。
用いる透明樹脂はアクリル樹脂の他に、ABS樹脂、ポリカーボネート樹脂、ポリプロピレン樹脂、エポキシ樹脂、シリコーン樹脂なども用いうる。
【発明の効果】
【００１８】
比較実験は目視で行ってさえも明らかに大きな差が確認された。
従来の非常案内板に用いているJIS  Z  ９１０７規格の１００ｗｔ％の蓄光材原粉末を４分間励起した後消灯して停電とし、２時間経過した後の残光輝度は１０ｍｃｄ／平方メートルであったが、本発明のアクリル樹脂中に蓄光性セラミックを３．２Vol%だけ含む５ｍｍ厚みの蓄光材を４分間励起した後消灯して停電とし、２時間経過した後の蓄光材の残光輝度は４０ｍｃｄ／平方メートルであった。
大きな違いの要因は従来の１００ｗｔ％の蓄光材は光が蓄光材の内部に届かずわずかに蓄光材原粉末の表面を励起するのみで表面しか光らないが、本発明の３．２Vol%の蓄光性セラミックを含む５ｍｍ厚みの蓄光材は５ｍｍの奥まで光が届き光源の光エネルギーを吸収して蓄光しているので５ｍｍのマス全体が光り残光輝度が大きいためである。
【発明を実施するための最良の形態】
【００１９】
テトラ・エトキシシランのようなシリコンのアルコキシド溶液を加水分解しゲル化するゲル化触媒、例えば塩酸のようなゲル化触媒を用いるか加熱してシリコンのアルコキシド溶液のゲル化を開始させ、ゲル化が始まったゲル粘性体の中に蓄光性セラミック粉末を乾燥シリカゲルの体積に対して３．２Vol%だけ加えて混練機を用いて混練して分散させ、シリコンのアルコキシドの加水分解反応をさらに進行させ、縮重合させてゲル化し、出来たシリカゲルを焼成して粉砕し蓄光性セラミック粉末を３．２Vol%だけ含んだ蓄光性シリカゲルとする。
また焼成により2価のEuが３価に酸化されないように空気中焼成では４00℃以下の温度で、窒素中焼成では８００℃以下の温度で焼成する。
またシリコンのアルコキシド中の水素分が完全になくならない温度で焼成すれば水素の還元性により2価のEuが３価に酸化されることを防止できる。
【００２０】
また水性シリカゾルのようなシリカのゾル溶液のPHを変えるゲル化触媒、例えば塩酸のようなゲル化触媒を用いるか、加熱してゲル化を開始させゲル化が始まったゲル粘性体の中に蓄光性セラミック粉末を乾燥シリカゲルの体積に対して３．２Vol%だけ加えて混練機を用いて混練して分散させ、ゲル化をさらに進行させ出来たシリカゲルを焼成して粉砕し蓄光性セラミック粉末を３．２Vol%だけ含んだ蓄光性シリカゲルとする。
また焼成により2価のEuが３価に酸化されないように空気中焼成では４00℃以下の温度で、窒素中焼成では８００℃以下の温度で焼成する。
【００２１】
また応用製品としては、
(a)透明樹脂板の裏面に反射ドットを印刷したエッジライト用導光板または、
(b)透明樹脂板の裏面に反射用溝を設けたエッジライト用導光板または、
(c)透明樹脂板の内部に反射用の微粒子を分散したエッジライト用導光板または、
(d)エッジライト光源から遠ざかるほどその厚みが薄くなるエッジライト用導光板、
の内いずれかのエッジライト用導光板を用い、前記エッジライト用導光板の裏面の少なくとも一部に、請求項１から請求項７に示した蓄光体層を配置し、前記エッジライト用導光板、前記蓄光体層の順で二層を積層構造としたことを特徴とし、かつエッジライトからの光がエッジライト用導光板の内部で反射してエッジライト用導光板の表面に放射され、他方反射した光の一部はエッジライト用導光板の裏面に配置した蓄光体層に入射し、前記蓄光体層の蓄光体を励起して光エネルギーの一部を蓄光し、蓄光された光の一部は前記エッジライト用導光板の表面及び裏面に放射されることを特徴とする請求項１から請求項７に示した蓄光体層を用いたエッジライトを製作できる。
【実施例１】
【００２２】
１リットルのガラス容器に１５℃のテトラメトキシシラン３００ｇを入れ、８０rpmの攪拌機を用いて攪拌した。次に１５℃の純水１２０ｇを加えた。
攪拌を続け均一なゾルになったところで、温度を２５℃に上げシリカゲル粘性体になり始めた時に、粘性体全量の5分の一と５分の四を取り分けて、5分の一の部分のゲル化をさらに進め、固形のゲルとした。
固形のゲルを取り出した後、平均粒径が５００μになるように粉砕した。
これを石英のボートに詰め１２０℃で真空乾燥を行った。これを空気中焼成炉で４００℃で1時間乾燥を行いシリカゲルとした。このシリカゲルの窒素吸着法によるBET比表面積は１ｇ当たり２５平方メートルである。
またこのシリカゲルの炭素含有量は０．１５wt％であった。炭素含有量の検定は先ずゲルを１４５０℃で燃焼させて得られたガスを定量して炭素含有量を調べた。
このシリカゲルを蛍光を発しない容器に広げ、中心波長３６５ｎｍのブラックライトを照射するとシリカゲルは白色の蛍光を発した。
【００２３】
また上記で取り分けた残りの５分の四のシリカゲル粘性体にアルミン酸ストロンチウムからなる蓄光性セラミック粉末を乾燥シリカゲルの体積に対して３．２Vol%だけ混合し、混練して均一に分散したところでさらにゲル化を進め１２０℃で真空乾燥を行った。これを空気中焼成炉で４００℃で１時間乾燥を行い乾燥シリカゲルとした。
このシリカゲルはアルミン酸ストロンチウム粒子がシリカゲル中に分散したもので、アルミン酸ストロンチウムの体積比は全体の３．２Vol%となるようにした。
このシリカゲル中に分散したアルミン酸ストロンチウム粒子を持つ新蓄光材はアルミン酸ストロンチウムが長残光を発するだけでなく、シリカゲルの部分も白色蛍光を発することが特徴である。その為アクリル樹脂の中にアルミン酸ストロンチウム粒子を３．２Vol%だけ分散させた従来の蓄光性樹脂ペレットに比べ、シリカゲル中にアルミン酸ストロンチウム粒子を３．２Vol%だけ分散させた新蓄光材は明らかに目視でもより白色に近い色調の長残光を発生した。
【００２４】
蛍光シリカゲルが蛍光を発する理由に関しては、次のような仮説が存在する。図１(a)の左方の構造式ように、ガラス状のシリカゲルのネットワークに炭素化合物（二酸化炭素のようなものと推定される）がシリカゲル骨格の珪素原子（Ｓｉ）を同型置換する形で閉じこめられている。これが紫外線を受けると、閉じこめられた炭素化合物の炭素―酸素あるいは珪素―酸素の化学結合が切断され図１(a)の右方の構造式のような励起状態になる。この励起状態が元の規定状態である左方の構造に戻る時に蛍光を発する、という仮説である。蛍光中心はシリカゲルに取り込まれた炭素化合物と考えられる。
【００２５】
アルコール性シリカゾルを出発原料としてシリカゲルを造ると、シリカゲルのネットワークにメタノールまたはエタノール、イソプロパノール他の炭素化合物中の炭素がシリカゲル骨格の珪素原子（Ｓｉ）を同型置換する形で閉じこめられるようになる。
【００２６】
また水性シリカゾルを出発原料としてシリカゲルを造るときは、シリカゾルにメタノールまたはエタノール、イソプロパノール他の水溶性炭化水素であるアルコールを少量だけ加えると、水溶性炭化水素中の炭素がシリカゲル骨格の珪素原子（Ｓｉ）を同型置換する形で閉じこめられるようになる。
【００２７】
出来たシリカゲルの乾燥は、先ず２００℃以下の常圧で乾燥し、その後３５０℃から６００℃のいずれかの温度で常圧乾燥する。
図１(a)に炭素の閉じ込められたシリカゲル骨格を示す。
図中Siは珪素原子、Cは炭素原子、Oは酸素原子を示す。
【００２８】
図１(b)は出来たシリカゲルにキセノンランプ光源から分光して得た２４５ｎｍの光線を照射したときのシリカゲルの発する蛍光スペクトルで、これを（１）に示した。また照射する光の波長を２４０〜４５０ｎｍまで変化させ、検出する蛍光波長を５４０ｎｍとしたときの蛍光の強度変化を（２）に示した。
【実施例２】
【００２９】
図２に本発明の蓄光性セラミック粒子を分散させたシリカゲルの１粒子の断面図を示す。蓄光性セラミック粒子の一つを番号２０１で示す。シリカゲルの部分を番号２０２で示す。このシリカゲル２０２の部分が白色蛍光を発する。
【実施例３】
【００３０】
図３に蓄光性セラミック粒子３０１がシリカゲル粒子３０２の中に一つだけ分散している模式図を示す。
外部から入射した励起光３０３は蓄光性セラミック粒子３０１に入射し、蓄光性セラミック粒子３０１を透過したり表面で反射したりしながら蓄光する。勿論シリカゲル３０２内部を通過する励起光３０３はシリカゲル３０３に白色蛍光を発生させる。
【実施例４】
【００３１】
図４に蓄光性セラミック粒子が分散した蓄光材粒子４０２の多数個を示す。蓄光性セラミック粒子の一つである番号４０１はシリカゲルの中に分散している。他の蓄光性セラミック粒子についても他のシリカゲル粒子についても同様である。
これら多数個のシリカゲル粒子の間に透明樹脂液４０４を含浸させ硬化させて一体の蓄光材シートまたは蓄光材ブロックとすることができる。
このシリカゲル内部に蓄光性セラミックが分散した蓄光性シリカゲル粒子を用いて、
(a)前記蓄光性シリカゲル粒子をシート状に並べ、且つ蓄光性シリカゲル粒子の間を透明樹脂バインダで連結したシート状蓄光体、または
(b)前記蓄光性シリカゲル粒子を直方体状の透明容器に充填したブロック状蓄光体、または
(c)前記蓄光性シリカゲル粒子を直方体状の透明容器に充填し、且つ蓄光性シリカゲル粒子の間を透明樹脂バインダで連結したブロック状蓄光体、または
(d)放物面鏡または凹面鏡の鏡面上に前記蓄光性シリカゲル粒子を並べ、且つ蓄光性シリカゲル粒子の間を透明樹脂バインダで連結した放物面鏡または凹面鏡面状の蓄光体、または
(e)  (a)から(ｄ)に示した前記蓄光性シリカゲル粒子に透明樹脂片または透明セラミック片または透明樹脂ビーズまたは透明セラミックビーズを混入した蓄光体、
のうちいずれかの構造持つことを特徴とする蓄光体を造ることができる。
【実施例５】
【００３２】
また透明樹脂液４０４の代わりに前記シリカゲル粘性体液を用い蓄光性セラミック粒子が分散した蓄光材粒子４０２の多数個の間を充填し、ゲル化を進めて固化させ一体の蓄光材シートまたは蓄光材ブロックとすることができる。
【実施例６】
【００３３】
またシリカゲル粒子４０２は機械的粉砕によって５００μ以下の細粒とすることも可能なので、このシリカゲル細粒をクリヤーラッカーや液状シリコーンに分散させ、蓄光塗料として塗布する事もできる。
【実施例７】
【００３４】
図５は蓄光性セラミック粒子５０１を透明アクリルまたはポリカーボネート樹脂５０２中に分散させ、蓄光性樹脂ペレット５０５とし、蓄光性樹脂ペレット５０５の多数個の間に透明樹脂液またはシリカゲル粘性体５０４を充填し、固化させて一体の一体の蓄光材シートまたは蓄光材ブロックとしたものを示す。
(a)前記蓄光性樹脂ペレットをシート状に並べ、且つ蓄光性樹脂ペレットの間を透明樹脂バインダで連結したシート状蓄光体、または
(b) 前記蓄光性樹脂ペレットをシート状に並べ、加温して蓄光性樹脂ペレット同士を熱融着させたシート状蓄光体、または
(c)前記蓄光性樹脂ペレットを直方体状の透明容器に充填したブロック状蓄光体、または
(d)前記蓄光性樹脂ペレットを直方体状の透明容器に充填し、且つ蓄光性樹脂ペレットの間を透明樹脂バインダで連結したブロック状蓄光体、または
(e)放物面鏡または凹面鏡の鏡面上に前記蓄光性樹脂ペレットを並べ、且つ蓄光性樹脂ペレットの間を透明樹脂バインダで連結した放物面鏡または凹面鏡面状の蓄光体、または
(f) 放物面鏡または凹面鏡の鏡面上に前記蓄光性樹脂ペレットを並べ、加温して蓄光性樹脂ペレット同士を熱融着させた放物面鏡または凹面鏡面状の蓄光体
(g)  (a)から(f)に示した前記蓄光性樹脂ペレットに透明樹脂片または透明セラミック片または透明樹脂ビーズまたは透明セラミックビーズを混入した蓄光体、
のうちいずれかの構造を持つことを特徴とする蓄光体を造ることができる。
【実施例８】
【００３５】
図６はアクリルやポリカーボネート等の蓄光性樹脂ペレット６０２または蓄光性シリカゲル粒子６０３を示す。蓄光性樹脂ペレット６０２または蓄光性シリカゲル粒子６０３は透明樹脂のケース６０４中に充填されている。番号６０５は透明樹脂のケース６０４の蓋体を示す。蓄光性樹脂ペレット６０２または蓄光性シリカゲル粒子６０３の各々の間に透明樹脂液やシリカゲル粘性体を注入し固化させても良いし、注入せずケースの中に蓄光性樹脂ペレット６０２または蓄光性シリカゲル粒子６０３を収納するだけでも良い。
【実施例９】
【００３６】
図７に示す断面図ように複数個のLED７０１をエッジライト用LEDとして用い、エッジライトの導光板７０２の裏面に請求項１から請求項７に示した蓄光体層７０３を配置し、前記エッジライト用導光板７０２、前記蓄光体層７０３の順で二層を積層構造とする。その結果エッジライトから発生した光はエッジライト用導光板７０２の内部で反射してエッジライト用導光板７０２の表面に放射され、他方反射した光の一部はエッジライト用導光板７０２の裏面に配置した蓄光体層７０３に入射し、前記蓄光体層７０３の蓄光体を励起して光エネルギーの一部を蓄光し、蓄光された光の一部は前記エッジライト用導光板７０２の表面及び蓄光体層７０３の裏面に放射されるようになる。前記エッジライト用導光板７０２はLEDから遠いほどその厚みが減少するようにし、導光板内で多重反射するときLEDから遠いところほど多重反射の回数が多くなるようにし、エッジライトの性能を向上させた例を示す。端面反射体７０５はエッジライトLED７０１の入射面以外の３端面に設ける。
【実施例１０】
【００３７】
図８では蓄光体層８０３のさらに背後に反射板８０４を設けて前記エッジライト用導光板８０２、蓄光体層８０３、反射板８０４の順で三層を積層構造とし、かつエッジに設置したLED８０１の光がエッジライト用導光８０２の内部で反射してエッジライト用導光板８０２の表面に放射され、他方反射した光の一部はエッジライト用導光板８０２の裏面に配置した蓄光体層８０３に入射し、前記蓄光体層８０３を励起して光エネルギーの一部を蓄光し、蓄光された光の一部は前記エッジライト用導光板８０２の表面に放射され、蓄光された光の他の一部は前記蓄光体層８０３の裏面に配置した反射板８０４により回帰反射されてエッジライト用導光板８０２の表面に向けて放射されるようにしたものである。
【００３８】
エッジライト用導光板８０２の裏面に図示しないドットを印刷すれば、LED８０１の光がドットで反射され、エッジライト用導光板８０２の表面に向けて放射され、また光の一部は裏面に配置した蓄光体層８０３に入射して蓄光され、導光板８０２の表面に向けて放射され一部は反射板８０４で回帰反射され導光板８０２の表面に向けて放射されるようになる。
また反射板８０４を取り去り、裏面の蓄光層８０３と導光板８０２のみの二層構造にすると、裏面の蓄光層８０３は反射板８０４と類似の働きをすることが分かっている。
【００３９】
またエッジライト用導光板８０２の裏面にドットを印刷せず、図示しない線条を印刷したり刻んだりしても同様の効果がある。
【００４０】
さらにエッジライト用導光板８０２の中に微粒子を分散させその分散率を、LED８０１に遠いほど濃くしても同様の効果がある。
図８(a)は断面図、図８(b)は平面図である。また導光板８０２の表面に拡散板８０６をつけてもよい。番号８０５は端面反射体でアルミ箔等が用いられる。
端面反射体８０５はLED８０１を取り付ける端面以外の３端面に取り付ける。
これは図７の場合と同様である。
【実施例１１】
【００４１】
図９はアクリルやポリカーボネート中に蓄光性セラミック粉末９０１を分散した蓄光性樹脂ペレットまたはシリカゲル中に蓄光性セラミック粉末９０１を分散したシリカゲル粉末からなる蓄光材９０３の1個を拡大した見取り図である。
蓄光材９０３の内部には、ほぼ均一にアルミン酸ストロンチウムからなる蓄光性セラミックの粉末９０１が分散しており、蓄光性セラミックの粉末９０１の体積比が１から１５Vol%である時、蓄光性セラミックの粉末９０１はLED等外部から照射された光を吸収しやすいだけでなく、LED等の光は透明樹脂やシリカゲルからなる透明セラミックの部分９０２を通過して、LED等から離れたところにある図示しない別の蓄光性ペレットにも光が到達する。また蓄光性セラミックの粉末９０１の平均粒子径が１００μであればLED等からの光は蓄光性セラミックの粉末９０１によって蓄光材内で程良く散乱される。また蓄光性ペレット９０３同士の隙間を通過して到達する光もある。
その結果蓄光材は強い光を吸収し蓄光できる。
【実施例１２】
【００４２】
蓄光性セラミックであるアルミン酸ストロンチウムのある種のものは水分に出会うと加水分解しやすい性質があるので、直方体状などの透明なケース内に蓄光性樹脂ペレットや蓄光性セラミックを分散したシリカゲル粉末からなる蓄光材を封入し、透明樹脂の液体を注入して固化させ、蓄光性樹脂ペレットや蓄光性セラミックを分散したシリカゲル粉末からなる蓄光材同士の隙間を透明樹脂で満たせば、外来の水分から遮断され蓄光性セラミックは加水分解しにくくなることが解っている。また蓄光性樹脂ペレットや蓄光性セラミックを分散したシリカゲル粉末からなる蓄光材と共に透明樹脂や透明セラミックまたはガラスの片やビーズを混ぜておいてもよい。このようにすると透明樹脂や透明セラミックを通過した光は蓄光体の奥深くまで届き蓄光し、より残光輝度が増大する。
【００４３】
図１０に蓄光性樹脂ペレットまたは蓄光性セラミックを分散したシリカゲル粉末１００３の一つを示す。蓄光性樹脂ペレットまたは蓄光性セラミックを分散したシリカゲル粉末１００３の多数個はケース１００４をもちいて、LED１００１の頭部が露出するように充填されている。このようにするとLED１００１の発する光は余り減衰せず、上面に放射され、かつ蓄光材１００４による蓄光効果も利用できる。
【実施例１３】
【００４４】
図１１に示すように放物面鏡または凹面鏡１１０４の鏡面上に前記蓄光性樹脂ペレットや蓄光性セラミックを分散したシリカゲル粉末からなる蓄光材１１０３を並べた放物面鏡または凹面鏡面状の蓄光体、または放物面鏡または凹面鏡の鏡面上に蓄光性樹脂ペレットや蓄光性セラミックを分散したシリカゲル粉末からなる蓄光材を並べ、且つ蓄光性樹脂ペレットの間を透明樹脂バインダで連結した放物面鏡または凹面鏡面状の蓄光体を造ることも出来る。
【００４５】
図１１(a)は放物面鏡または凹面鏡１１０４の鏡面上に前記蓄光性樹脂ペレットや蓄光性セラミックを分散したシリカゲル粉末からなる蓄光材１１０３を並べ蓄光材１１０３の多数個の間を透明樹脂等で連結した実施例である。特に前記蓄光性樹脂ペレットを用いる場合は放物面鏡または凹面鏡１１０４の鏡面上に蓄光性樹脂ペレットを並べて加温し熱融着させてもよい。発光体１１０１にLEDやハロゲンランプ、キセノンランプ、タングステンランプなどを示す。
図１１(b)は放物面鏡または凹面鏡１１０４の鏡面上に前記蓄光性樹脂ペレットや蓄光性セラミックを分散したシリカゲル粉末からなる蓄光材１１０３を並べるとき、ケース１１０２を用いて前記蓄光性樹脂ペレットや蓄光性セラミックを分散したシリカゲル粉末からなる蓄光材１１０３を保持した実施例を示す。
【実施例１４】
【００４６】
また直方体状などの透明なケースを用いず、蓄光性樹脂ペレットや蓄光性セラミックを分散したシリカゲル粉末からなる蓄光材同士を透明樹脂バインダを用いて連結して図示しない蓄光体シートにしても良い。蓄光性樹脂ペレットを用いる場合はシートやブロックの形をした図示しない金型に蓄光性樹脂ペレットを並べて加圧し加熱して互いに熱融着させてもよい。
【実施例１５】
【００４７】
またV字形またはコの字型または半円型または半楕円型の断面をもつ金属またはガラスレールを用いて、レールの開口部に請求項１、請求項２に示す蓄光性シリカゲル粒子を充填し、蓄光性シリカゲル粒子同士を透明樹脂バインダを用いて連結したことを特徴とする蓄光体を造ることができる。
【００４８】
またV字形またはコの字型または半円型または半楕円型の断面をもつ金属またはガラスレールを用いて、レールの開口部に請求項７に示す蓄光性樹脂ペレットを充填し、蓄光性樹脂ペレット同士を透明樹脂バインダを用いて連結するか、または蓄光性樹脂ペレットを加熱し、蓄光性樹脂ペレット同士を熱融着したことを特徴とする蓄光体を造ることができる。
【００４９】
図１２は蛍光灯と類似の形をした直管型LEDライトの側方の近傍にV字形の断面をもつ金属またはガラスレール１２０１を配置した実施例を示す。金属またはガラスレールの開口部１２０２には蓄光性樹脂ペレット１２０３を充填した後、蓄光性樹脂ペレット１２０３をレールごと加熱し、蓄光性樹脂ペレット１２０３同士を熱融着して一体の蓄光体とした。この蓄光体がLEDライトからの光で励起されて蓄光し、LEDライトが消灯したとき長残光を発する。
図１２(a)にV字型断面のレール、図１２(b)にレールの開口部に蓄光材を融着した図を示す。
金属またはガラスレールはV字型に限らずコの字型または半円または半楕円型の断面を持つ金属またはガラスレールであっても良い。
【００５０】
また図１３のように蛍光灯と類似の形をした直管型LEDライトの側方の近傍にV字形またはコの字型または半円または半楕円型の断面をもつ金属またはガラスレールを配置し、金属またはガラスレールの開口部１２０２には蓄光性シリカゲル粒子を充填した後、蓄光性シリカゲル粒子間を透明樹脂バインダまたはシリカゲル粘性体バインダで連結しバインダを固化させ一体の蓄光体としてもよい。
この蓄光体がLEDライトからの光で励起されて蓄光し、LEDライトが消灯したとき長残光を発する。
【００５１】
図１３に直管型LEDライトに用いるLED基板１３０１を示す。LED１３０２は基板１３０１上に複数個配置する。このLED１３０２が発する光は金属またはガラスレール１３０３の開口部１３０４に充填され互いに熱融着した図示しない蓄光ペレットや互いにバインダで連結された図示しないシリカゲル蓄光体に入射し蓄光体を励起する。LED消灯時には蓄光体は長残光を発する。
【００５２】
図１４(a)はコの字型の断面を持つ金属またはガラスレール１４０１の断面を示す。このレールの開口部１４０２には図示しない蓄光体を充填する。
図１４(b)は半楕円状の断面を持つ金属またはガラスレール１４０３の断面を示す。このレールの開口部１４０４には図示しない蓄光体を充填する
【００５３】
図１５は図１３で用いている直管型LED基板１３０１とLED１３０２の代わりに導光板１５０１とエッジライト用LED１５０２を用いた例を示す。
この導光板１５０１とLED１５０２を図１３の基板１３０１の位置に置き、LED１５０２からの光を導光板１５０１で導光し導光板１５０１の表面１５０３から放射された光を金属またはガラスレール１３０３と同様な図示しない金属またはガラスレールの開口部に充填された蓄光材に入射させ蓄光材を励起し、消灯時には蓄光材が長残光を発生するようにする。
【００５４】
またLEDは基板１３０１のような長い長方形の直管型LED基板だけに限らず、ドーナツ型のLED基板でも、正方形の基板上に碁盤の目のような均等な間隔でLEDを配列した基板であっても良い。
また光源はLED以外に冷陰極管、蛍光灯、ハロゲンランプ、キセノンランプであっても良い。
【００５５】
また蓄光性樹脂ペレットや蓄光性セラミックを分散したシリカゲル粉末からなる蓄光材を透明塗料ビヒクルに混ぜて蓄光塗料とすることもできる。
【００５６】
建物は消防法により非常用案内板の設置が義務付けられており、現状の非常用案内板の蓄光性能は前述のようにあまり満足すべきものではないので、本発明の実施によって、より長残光性能を有する非常案内板兼用・避難誘導灯や長残光性能を有する一般照明機器を提供できることになり、停電等災害時の安全性の向上に寄与できる。
また蓄光により長残光性能があるので間歇的に消灯しても視認できるので、間歇点灯やパルス点灯により一般照明の省エネ化を図ることが可能で炭酸ガス削減や地球温暖化防止に寄与できる。
【産業上の利用可能性】
【００５７】
本発明は以上のように構成され、前述のような効果があるので、LED等の点光源性をエッジライト導光板によって面光源性に出来るだけでなくLED等が消灯したときにも導光板背面の蓄光材が強い光を発するので、避難誘導灯兼用・避難誘導灯として用いることが出来ることになり、防災上有用な避難誘導灯兼用・避難誘導灯及び一般照明機器を提供できる。
【００５８】
また今まで室内では強い点光源性が忌諱されて間接照明として用いるほか無かったLED等の照明を面光源化し、人に優しい柔らかい直接照明として用いうることが出来る。また前記のように停電時にも蓄光体が光る省エネルギー的な光源が出来ることになるので地球温暖化防止に貢献できる。
また地下鉄等で停電事故が起こったときの避難誘導用の照明を提供できる。
【００５９】
【特許文献１】特許庁電子図書館で先行技術を検索した。特許出願を検索する検索式＝（シリカゲル+ケイ酸ゲル+珪酸ゲル）＆（蓄光+夜光+残光）でヒット数５件であり、本出願は下記５件のいずれにも抵触しない。  1. 特開2005-340192 長残光性を有するランプ   2. 特開平08-043556 蓄光型砂時計   3. 特許3948757 ケイ酸塩長残光の発光材料及びその製造方法  4. 特公平05-036062  発光消臭剤 5. 実登3101899 充電式発光浮標
【００６０】
【特許文献２】さらに特許出願を検索する検索式＝（シリカゲル+ケイ酸ゲル+珪酸ゲル）＆蛍光  で検索、ヒット件数 ９４件であり、本出願は下記９４件のいずれにも抵触しない。  1. 特開2008-028384 発光ダイオード封止構造   2. 特開2007-322118 格好良く元気がでる森の気エヤコン   3. 特開2007-284679 カーボンナチューブを含む複合材料及びその製造方法  4. 特開2007-234613 平板発光ランプ装置及びその製造方法   5. 特開2007-131641 固体支持体上での標識化オリゴヌクレオチドおよびアナログの合成のための方法および組成物  6. 特開2007-123390 発光装置   7. 特開2007-005748 光電子半導体素子   8. 特開2006-313675 蛍光表示管   9. 特開2006-189843 ディスプレイ用フィルタ、及びその製造方法  10.  特開2006-081618 空気浄化装置   11.  特開2005-340192 長残光性を有するランプ   12.  特開2005-276808 平板発光ランプ装置及びその製造方法   13.  特開2005-268154 電界放出型冷陰極の製造方法、電界放出型冷陰極および電界放出型画像表示装置  14.  特開2005-150484 半導体発光素子用被膜及びその製造方法並びに半導体発光装置  15.  特開2005-145849 新規物質   16.  特開2005-037287 ディーゼル粒子中のニトロ多環芳香族炭化水素の分析装置と分析方法  17.  特開2004-355891 電界放出型冷陰極、その製造方法及び電解放出型画像表示装置  18.  特開2004-352542 ナノ粒子で装飾された無機成形体及びその製造方法  19.  特開2004-226234 機能性ビーズ、その読み取り方法および読み取り装置  20.  特開2004-093331 高感度アフィニティー反応検出チップ及びその作製方法並びに検出装置  21.  特開2003-335962 難燃性膜材用シート及び難燃性膜材   22.  特開2003-284552 イオン性高分子同定用高分子チップ及びイオン性高分子の同定方法  23.  特開2003-257666 有機ＥＬディスプレイ   24.  特開2003-213254 珪酸塩蛍光体の製造方法   25.  特開2003-201473 酸化亜鉛−シリカ系無機多孔質蛍光体及びその製造方法  26.  特開2003-201118 無機金属化合物粉末の製造方法   27.  特開2003-155478 蛍光シリカゲルおよびその製造方法   28.  特開2002-357595 ジフェニルアントラセンの測定方法   29.  特開2002-284641 標識メークアップ化粧料   30.  特開2002-282816 有機ハロゲン化物処理設備監視システム  31.  特開2002-020127 合成石英ガラス粉及び合成石英ガラス成形体  32.  特開2002-014032 合成石英ガラス粉又はシリカゲルの検査方法  33.  特開2001-200248 電場発光蛍光体、その製造方法および有機分散型電場発光素子  34.  特開2001-122676 調湿タイルの製造方法および調湿タイル  35.  特開2000-070726 酸化物光触媒、及びそれを備えた物品   36.  特開平11-317157 電子放出素子や画像形成装置等の製造方法  37.  特開平11-290697 光触媒酸化チタン、および光触媒脱臭体、および光触媒脱臭、環境浄化装置  38.  特開平11-056392 酵素活性測定法およびバインディング測定法  39.  特開平10-245389 新規抗ウイルス活性物質   40.  特開平10-019785 光導波路型センサ   41.  特開平09-208414 楽器用抗菌処理鍵   42.  特開平09-171011 ガス反応性色素、同反応性色素を用いるガス検知材、ガス検知方法又はガス検知装置  43.  特開平08-048605 抗菌性複合体およびその製造方法   44.  特開平08-043308 抗菌性材料の添加量判定装置および判定方法  45.  特開平07-278348 抗菌性樹脂組成物   46.  特開平07-232060 化学物質吸着シートの製造法   47.  特開平05-078379 抗生物質、その製法、それを含有する農園芸用殺菌剤並びにその生産菌  48.  特���2008-506961 装置構成要素および被検体の存在を検出するための装置構成要素の使用  49.  特表2007-535615 新規なシリケート系黄色−緑色蛍光体   50.  特表2007-532882 抗体結合体の質量分析   51.  特表2007-532683 動物の外部寄生虫を治療、予防及び抑制するための、抗寄生虫薬及び方法  52.  特表2006-511513 キングコブラ毒液からの抗不整脈化合物およびその精製方法  53.  特表2005-536625 ポリオール修飾シラン由来シリカの形態および収縮を制御する方法および化合物  54.  特表2005-528466 種々の発光強度及び周波数を有する発光性の球状非自己蛍光性シリカゲル  55.  特表2005-526053 温血動物の免疫、抗炎症性、抗腫瘍性、及びＤＮＡ修復の工程を促進するための、植物種の水溶性抽出物の生体活性成分の単離、精製、及び構造同定  56.  特表2005-525554 バイオセンサ用途のための受容体（例えば、ポリヌクレオチド、抗体など）を有する高分子電解質複合体（例えば、両性イオンポリチオフェン）  57.  特表2005-516595 ヘテロ配座ポリヌクレオチドおよび使用方法  58.  特表2004-510167 蛍光物質の層を使用して電離放射線を検出するための装置  59.  特表2003-511358 １以上の化合物の製造およびスクリーニングのための方法  60.  特表2003-511059 ＰＮＡ−ＤＮＡキメラプローブを用いたテンプレート依存型ライゲーション  61.  特表2003-511045 ＲＮＡ結合化合物の同定方法   62.  特表2003-507024 ＰＮＡ−ＤＮＡキメラの３’末端でのポリメラーゼ伸長   63.  特表2002-537401 固体支持体上での標識化オリゴヌクレオチドおよびアナログの合成のための方法および組成物  64.  特表2002-529682 物質の濃度測定システム   65.  特表2002-503454 体液中の腫瘍細胞の定量方法とそれに適した検査キット  66.  特表2000-512126 体液中の腫瘍細胞を数量化するための方法およびかかる方法に適合した試験キット  67.  特表2000-511880 カリックスピロール、カリックスピリジノピロールおよびカリックスピリジン  68.  特表2000-500740 オリゴヌクレオチドの溶液相合成方法   69.  特表平11-505923 アナライト濃度測定用高感度単層システム製造方法、およびこの方法によって形成されるシステム  70.  特表平11-504316 進行性グリコシル化終末産物に結合する薬剤及びその使用方法  71.  特表平10-502614 タグでコードされる複合体の組合せ化学ライブラリ 72.  特表平09-511486 合成レセプター、ライブラリー及びこれらの使用  73.  特表平08-506175 タグでコードされる複合体の組合せ化学ライブラリ  74.  特表平08-504851 遷移金属触媒に関係がない酸素捕獲剤   75.  再表01/011364 分注機を利用した自動標識化方法、目的物質自動選別方法、塩基配列決定方法および自動分注システム  76.  特許4009722 ナノ粒子で装飾された無機成形体及びその製造方法  77.  特許3881883 有機ハロゲン化物処理設備監視システム  78.  特許3855803 ジフェニルアントラセンの測定方法   79.  特許3830968 アナライト濃度測定用高感度単層システム製造方法、およびこの方法によって形成されるシステム  80.  特許3789817 ＰＮＡ−ＤＮＡキメラプローブを用いたテンプレート依存型ライゲーション  81.  特許3195054 マンガンをドープした珪酸亜鉛に基づく蛍光材料およびその製造方法  82.  特許3154375 抗菌性複合体およびその製造方法   83.  特許3115324 核酸を単離する装置及び方法   84.  特許2819041 アマチャ由来抗変異原性作用剤   85.  特許2518637 アミノ酸分析のためのアミノ酸蛍光誘導��混合物とアミノ酸分析のためのアミノ酸蛍光誘導体混合物の製造方法とアミノ酸蛍光誘導体混合物をアミノ酸分析に使用する方法  86.  特公平08-007215 抗原および／又は抗体の検出方法および検出用の試験キット  87.  特公平06-086389 ヤシャブシ実由来抗紫外線誘発突然変異作用剤  88.  特公平06-082100 光学センサとその製造方法   89.  特公平05-067610   90.  特公平05-065490   91.  特公平05-036062   92.  特公平03-024984   93.  実開昭62-018955   94.  実登3120556 混合光発光ダイオード構造
【００６１】
【特許文献３】またエッジライトへの応用に関して、特許庁電子図書館で下記の先行技術２８件を検索した。しかし本出願は下記のものに抵触しない。 １．実用新案昭63-082222   取下２．特開平7-176794号   板のいずれか一方に蛍光（査定なし）３．特開平7-056163号   取り下げ  直下蛍光４．特開平5-346510号   取下  シャープ  エッジ  蛍光５．特開平5-289074号   取下ソニー  エッジ  蛍光６．特開平3-231792号   取下セイコー  エッジ  蛍光７．特開昭54-092345号  取下  期限切れ  セイコー  エッジ  蓄光８．特開昭52-020796号  取下  期限切れ  カシオ テーパエッジ  蛍光９．特開昭52-006496号  拒絶  東芝  エッジ  蛍光１０．特公平7-118299号   登録  期限切れ エッジ  蓄光１１．実開平6-016901号   取下  村田  エッジ  裏残光１２．実用新案全文平1-146217   拒絶  三洋  偏向板  蛍光１３．特開  平３−１８９６２７（ＪＰ，Ａ）１４．特開  平２−３０１１（ＪＰ，Ａ）１５．特開  平４−２６７２１５（ＪＰ，Ａ）１６．特開  平７−１７６７９４（ＪＰ，Ａ）１７．特開  平７−５６１６３（ＪＰ，Ａ）１８．特開  平５−３４６５１０（ＪＰ，Ａ）１９．特開  平５−２８９０７４（ＪＰ，Ａ）２０．特開  平３−２３１７９２（ＪＰ，Ａ）２１．特開  昭５４−９２３４５（ＪＰ，Ａ）２２．特開  昭５２−２０７９６（ＪＰ，Ａ）２３．特開  昭５２−６４９６（ＪＰ，Ａ）２４．実開  昭６３−８２２２２（ＪＰ，Ｕ）２５．実開  平６−１６９０１（ＪＰ，Ｕ）２６．実開  平１−１４６２１７（ＪＰ，Ｕ）２７．特公  平７−１１８２９９（ＪＰ，Ｂ２）２８．特許登録  第３１９６８７０
【００６２】
上記のように本発明は防災・セキュリティと省エネルギーという２大効果をもたらし産業上きわめて有用である。
本発明は上記のように構成されており、全ての手段は公知の手段を用いて実現できるので、本発明はその構成が完成されていることは明白である。
また本発明は均等の原則により、以上に述べた実施例及び本文、請求項に限定されるものではなく、要旨を変更しない範囲で種々の変更、派生例の実施が可能であることは言うまでも無い。
【図面の簡単な説明】
【００６３】
【図１】(a)は本発明に用いる蛍光を発するシリカゲルの構造式を示す。          このシリカゲル中に図示しない蓄光性セラミック粉を分散する。        (b)は本発明に用いる蛍光を発するシリカゲルの蛍光発光特性を示す。
【図２】本発明のシリカゲルの一粉末を示す断面図であり蓄光性セラミックの粉末の複数個がシリカゲル中に分散している。
【図３】本発明のシリカゲルの一粉末中で入射光が散乱され蓄光され且つシリカゲルは蛍光を発生している断面図を示す。
【図４】本発明のシリカゲルの複数個の粉末を示す断面図。シリカゲル粉末間はバインダーにより連結されている。
【図５】本発明の蓄光性樹脂ペレットの複数個を示す断面図。蓄光性樹脂ペレット間はバインダーにより連結されている。
【図６】本発明の蓄光性樹脂ペレットの複数個またはシリカゲルの複数個の粉末を透明ケースに収納した断面図を示す。各蓄光性樹脂ペレットまたは粉末間はバインダーを用いて連結しても良いし、バインダーを用いなくとも良い。また蓄光性樹脂ペレットの場合は加温して加圧し互いに熱融着させても良い。
【図７】本発明の一実施例であるエッジライトを示す断面図。
【図８】(a)は本発明の別の実施例であるエッジライトを示す断面図。(b)はその平面図。
【図９】透明樹脂の中に蓄光性セラミックを分散させた本発明の蓄光性樹脂ペレットの一個を示す見取り図。
【図１０】本発明の平面光源で、LEDの側面部に本発明の蓄光性ペレットまたは蓄光性シリカゲルを配置し、LEDからの直接光は減衰させず且つ蓄光も行った実施例を示す断面図。
【図１１】(a)は放物面鏡または凹面鏡の内面に本発明の蓄光性樹脂ペレットまたは蓄光性シリカゲル粉末を配置した実施例を示す断面図。(b)は放物面鏡または凹面鏡の内面に本発明の蓄光性樹脂ペレットまたは蓄光性シリカゲル粉末を透明ケース内に保持して配置した実施例を示す断面図。
【図１２】(a)はV字型の断面を持つ金属またはガラスレールを示す見取り図。（ｂ）はV字型の断面を持つ金属またはガラスレールの開口部に蓄光材を充填した見取り図。
【図１３】直管型LEDに用いるLED基板と蓄光材を充填するV字型の金属またはガラスレールの位置関係を示す見取り図。
【図１４】(a)はコの字型断面を持つ金属またはガラスレールの断面図。          (b)は半楕円型断面を持つ金属またはガラスレールの断面図。
【図１５】直管型LED基板１３０１とLED１３０２の代わりに用いる導光板とエッジライト用LEDを示す見取り図。
【符号の説明】
【００６４】
Si；珪素原子
O；酸素原子
C；炭素原子
ｈν；光量子
２０１；蓄光性セラミック粉末
２０２；シリカゲル部分
３０１；蓄光性セラミック粉末
３０２；シリカゲル部分
３０３；外部より入射した光
４０１；蓄光性セラミック粉末
４０２；シリカゲルの部分
４０４；バインダー部分
５０１；蓄光性セラミック粉末
５０２；透明樹脂の部分
５０４；バインダー部分
５０５；蓄光性樹脂ペレットの一つ
６０１；蓄光性セラミック粉末
６０２；透明樹脂の部分
６０３；シリカゲルの部分
６０４；透明ケースの上面
６０５；透明ケースの裏面
７０１；LED
７０２；導光板
７０３；蓄光層
７０５；エッジ反射層
７０６；拡散板
８０１；LED
８０２；導光板
８０３；蓄光層
８０４；反射板
８０５；エッジ反射層
８０６；拡散板
９０１；蓄光性セラミック粉末
９０２；透明樹脂の部分
９０３；蓄光性樹脂ペレットの一つ
１００１；LED
１００３；蓄光性樹脂ペレットまたは蓄光性シリカゲル粉末
１００４；LEDの基板
１１０１；LED
１１０２；透明樹脂ケースの断面
１１０３；蓄光性樹脂ペレットまたは蓄光性シリカゲル
１１０４；放物面鏡または凹面鏡の断面
１２０１；金属またはガラスレール
１２０２；金属またはガラスレールの開口部
１２０３；開口部に充填した蓄光材
１３０１；LED基板
１３０２；LED
１３０３；金属またはガラスレール
１３０４；金属またはガラスレールの開口部
１４０１；コの字型レールの断面
１４０２；コの字型レールの開口面
１４０３；半楕円型の断面を持つ金属またはガラスレール
１４０４；半楕円型の断面を持つ金属またはガラスレールの開口部
１５０１；導光板
１５０２；エッジライトのLED他の発光体
１５０３；導光板の表面で光を放射する面
【図１】
2009235135.tif 000003
【図２】
2009235135.tif 000004
【図３】
2009235135.tif 000005
【図４】
2009235135.tif 000006
【図５】
2009235135.tif 000007
【図６】
2009235135.tif 000008
【図７】
2009235135.tif 000009
【図８】
2009235135.tif 000010
【図９】
2009235135.tif 000011
【図１０】
2009235135.tif 000012
【図１１】
2009235135.tif 000013
【図１２】
2009235135.tif 000014
【図１３】
2009235135.tif 000015
【図１４】
2009235135.tif 000016
【図１５】
2009235135.tif 000017